(57)【要約】  屈折率が１．６５以上の樹脂と、極大吸収波長の吸光度を１．０としたときに、４１０ｎｍにおける吸光度比率が０．１０以下であり、４００ｎｍにおける吸光度比率が０．１以上であり、かつ、４１０ｎｍにおける吸光度比率に対する４００ｎｍにおける吸光度比率との割合が５．０以上である紫外線吸収剤Ａと、を含有する眼鏡用レンズ、及び眼鏡。【特許請求の範囲】
【請求項１】
屈折率が１．６５以上の樹脂と、
極大吸収波長の吸光度を１．０としたときに、４１０ｎｍにおける吸光度比率が０．１０以下であり、４００ｎｍにおける吸光度比率が０．１以上であり、かつ、前記４１０ｎｍにおける吸光度比率に対する前記４００ｎｍにおける吸光度比率との割合が５．０以上である紫外線吸収剤Ａと、
を含有する眼鏡用レンズ。
【請求項２】
前記紫外線吸収剤Ａが、ベンゾオキサゾール化合物、ベンゾオキサジノン化合物及びベンゾジチラン化合物からなる群から選択される少なくとも１種である請求項１に記載の眼鏡用レンズ。
【請求項３】
前記紫外線吸収剤Ａが、下記の式（１）で表される化合物、式（２）で表される化合物、式（３）で表される化合物、及び式（４）で表される化合物からなる群から選択される少なくとも１種である請求項１又は請求項２に記載の眼鏡用レンズ。
【化１】
2019203031.tif 000035
式（１）中、Ｖ１は、水素原子又は一価の置換基を表し、Ａｒ１は、アリール基又はヘテロアリール基を表す。
【化２】
2019203031.tif 000036
式（２）中、ＥＷＧ１及びＥＷＧ２は、それぞれ独立にハメットの置換基定数σｐ値が０．２以上の基を表し、Ｖ２は、水素原子又は一価の置換基を表す。
【化３】
2019203031.tif 000037
式（３）中、ＥＷＧ１、ＥＷＧ２、ＥＷＧ３及びＥＷＧ４は、それぞれ独立にハメットの置換基定数σｐ値が０．２以上の基を表し、Ｖ３は、水素原子又は一価の置換基を表す。
【化４】
2019203031.tif 000038
式（４）中、Ｖ４は、水素原子又は一価の置換基を表し、Ａｒ２は、アリール基又はヘテロアリール基を表す。
【請求項４】
前記式（１）で表される化合物を含み、前記式（１）におけるＶ１がアルコキシ基を含む、請求項３に記載の眼鏡用レンズ。
【請求項５】
前記式（１）で表される化合物を含み、前記式（１）におけるＡｒ１がチオフェン基である、請求項３又は請求項４に記載の眼鏡用レンズ。
【請求項６】
前記式（４）で表される化合物を含み、前記式（４）におけるＡｒ２がチオフェン基である、請求項３に記載の眼鏡用レンズ。
【請求項７】
前記式（２）で表される化合物を含み、前記式（２）におけるＥＷＧ１及びＥＷＧ２、は、それぞれ独立に、−ＣＯＯＲ６、−ＳＯ２Ｒ７、−ＣＮ、又は−ＣＯＲ８を表し、Ｒ７がアリール基を表し、Ｒ６及びＲ８がそれぞれ独立にアルキル基を表す、請求項３に記載の眼鏡用レンズ。
【請求項８】
前記式（３）で表される化合物を含み、前記式（３）におけるＥＷＧ１、ＥＷＧ２、ＥＷＧ３及びＥＷＧ４は、それぞれ独立に、−ＣＯＯＲ６、−ＳＯ２Ｒ７、−ＣＮ、又は−ＣＯＲ８を表し、Ｒ７がアリール基を表す、請求項３に記載の眼鏡用レンズ。
【請求項９】
前記樹脂がエピスルフィド樹脂である、請求項１〜請求項８のいずれか１項に記載の眼鏡用レンズ。
【請求項１０】
屈折率が１．７０以上である、請求項１〜請求項９のいずれか１項に記載の眼鏡用レンズ。
【請求項１１】
さらに、前記紫外線吸収剤Ａとは異なる紫外線吸収剤Ｂを含有し、前記紫外線吸収剤Ｂが、ベンゾトリアゾール化合物及びベンゾトリアジン化合物から選択される少なくとも１種である、請求項１〜請求項１０のいずれか１項に記載の眼鏡用レンズ。
【請求項１２】
請求項１〜請求項１１のいずれか１項に記載の眼鏡用レンズを備える眼鏡。
【発明の詳細な説明】
【技術分野】
【０００１】
本開示は、眼鏡用レンズ及び眼鏡に関する。
【背景技術】
【０００２】
画像表示装置、タッチパネルを搭載した小型端末等のディスプレイから発せられるブルーライトは、眼精疲労を引き起こす要因となることが知られている。
近年、眼鏡用レンズにブルーライト（特に、３８０ｎｍ〜４００ｎｍの波長領域の光）を吸収させ、ブルーライトの眼への影響を低減する試みがなされている。例えば、ブルーライトに対する吸収性を有する各種の紫外線吸収剤を、眼鏡用レンズを形成する組成物に配合することが行なわれている。
また、眼鏡用レンズの高屈折率化は、薄いレンズとするために有利であること等の理由から、高屈折率な眼鏡用レンズを得るための試みも種々なされている。【０００３】
例えば、特開２００４−３１５５５６号公報には、（Ａ）特定の構造を有するエピスルフィド系化合物と、硫黄原子及び／又はセレン原子を有する無機化合物、（Ｃ）１分子中にＳＨ基を１個以上有するＳＨ基含有有機化合物、及び（Ｄ）紫外線吸収剤（例えば、ベンゾトリアゾール系紫外線吸収剤）を必須成分として含有する光学材料用組成物であって、（Ｃ）成分が特定の含有係数になるように配合された光学材料用組成物が開示されている。この光学材料用組成物は眼鏡レンズ用基材として適用できることが開示されている。
また、特開２０１０−８４００６号公報には、エピスルフィド樹脂と、硫黄原子と、特定の構造を有するベンゾトリアゾール系紫外線吸収剤と、を含む組成物から形成されるプラスチックレンズであって、組成物全量に対して、硫黄原子を５〜３０質量％、紫外線吸収剤を０．５〜５質量％含むプラスチックレンズが開示されている。
【発明の概要】
【発明が解決しようとする課題】
【０００４】
しかしながら、紫外線吸収剤の種類によっては、プラスチックレンズの材料である樹脂との相溶性が良好ではないため、眼鏡用レンズに適用すると析出し得る。特開２００４−３１５５５６号公報及び、特開２０１０−８４００６号公報に記載されるようなベンゾトリアゾール系紫外線吸収剤は、その例として挙げることができる。紫外線吸収剤が析出したプラスチックレンズは、ヘイズが高く、透明性が低いため、眼鏡用レンズとしての適性に劣る傾向がある。
また、ベンゾトリアゾール系紫外線吸収剤を含む眼鏡用レンズでは、４００ｎｍ近傍の波長のブルーライトを十分に遮断することができない。
また、眼鏡用レンズは、高屈折率であるほどレンズ性能が高くなるため、高い屈折率を有する眼鏡用レンズにおいても、４００ｎｍ近傍の波長のブルーライトを遮断することが課題である。
さらに、一般的に、眼鏡用レンズには、レンズを介して対象物を視認した際に色味の変化を感じ難いことが求められる。【０００５】
本発明の一実施形態が解決しようとする課題は、高い屈折率（１．６５以上）を有し、少なくとも３８０ｎｍ〜４００ｎｍの波長領域のブルーライトを遮断することができ、かつレンズを介して対象物を視認した際に色味の変化を感じ難い、眼鏡用レンズを提供することである。
本発明の別の実施形態が解決しようとする課題は、上記の眼鏡用レンズを備える眼鏡を提供することである。
【課題を解決するための手段】
【０００６】
上記課題を解決するための手段には、以下の態様が含まれる。
＜１＞  屈折率が１．６５以上の樹脂と、極大吸収波長の吸光度を１．０としたときに、４１０ｎｍにおける吸光度比率が０．１０以下であり、４００ｎｍにおける吸光度比率が０．１以上であり、かつ、４１０ｎｍにおける吸光度比率に対する４００ｎｍにおける吸光度比率との割合が５．０以上である紫外線吸収剤Ａと、を含有する眼鏡用レンズ。
＜２＞  紫外線吸収剤Ａが、ベンゾオキサゾール化合物、ベンゾオキサジノン化合物及びベンゾジチラン化合物からなる群から選択される少なくとも１種である＜１＞に記載の眼鏡用レンズ。
＜３＞  紫外線吸収剤Ａが、下記の式（１）で表される化合物、式（２）で表される化合物、式（３）で表される化合物、及び式（４）で表される化合物からなる群から選択される少なくとも１種である＜１＞又は＜２＞に記載の眼鏡用レンズ。【０００７】
【化１】
2019203031.tif 000002
【０００８】
式（１）中、Ｖ１は、水素原子又は一価の置換基を表し、Ａｒ１は、アリール基又はヘテロアリール基を表す。【０００９】
【化２】
2019203031.tif 000003
【００１０】
式（２）中、ＥＷＧ１及びＥＷＧ２は、それぞれ独立にハメットの置換基定数σｐ値が０．２以上の基を表し、Ｖ２は、水素原子又は一価の置換基を表す。【００１１】
【化３】
2019203031.tif 000004
式（３）中、ＥＷＧ１、ＥＷＧ２、ＥＷＧ３及びＥＷＧ４は、それぞれ独立にハメットの置換基定数σｐ値が０．２以上の基を表し、Ｖ３は、水素原子又は一価の置換基を表す。【００１２】
【化４】
2019203031.tif 000005
【００１３】
式（４）中、Ｖ４は、水素原子又は一価置換基を表し、Ａｒ２は、アリール基又はヘテロアリール基を表す。【００１４】
＜４＞  式（１）で表される化合物を含み、式（１）におけるＶ１がアルコキシ基を含む、＜３＞に記載の眼鏡用レンズ。
＜５＞  式（１）で表される化合物を含み、式（１）におけるＡｒ１がチオフェン基である、＜３＞又は＜４＞に記載の眼鏡用レンズ。
＜６＞  式（４）で表される化合物を含み、式（４）におけるＡｒ２がチオフェン基である、＜３＞に記載の眼鏡用レンズ。
＜７＞  式（２）で表される化合物を含み、式（２）におけるＥＷＧ１及びＥＷＧ２、は、それぞれ独立に、−ＣＯＯＲ６、−ＳＯ２Ｒ７、−ＣＮ、又は−ＣＯＲ８を表し、Ｒ７がアリール基を表し、Ｒ６及びＲ８がそれぞれ独立にアルキル基を表す、＜３＞に記載の眼鏡用レンズ。
＜８＞  式（３）で表される化合物を含み、式（３）におけるＥＷＧ１、ＥＷＧ２、ＥＷＧ３及びＥＷＧ４は、それぞれ独立に、−ＣＯＯＲ６、−ＳＯ２Ｒ７、−ＣＮ、又は−ＣＯＲ８を表し、Ｒ７がアリール基を表し、Ｒ６及びＲ８がそれぞれ独立にアルキル基を表す、＜３＞に記載の眼鏡用レンズ。
＜９＞  樹脂がエピスルフィド樹脂である、＜１＞〜＜８＞のいずれか１つに記載の眼鏡用レンズ。
＜１０＞  屈折率が１．７０以上である、＜１＞〜＜９＞のいずれか１つに記載の眼鏡用レンズ。
＜１１＞  さらに、紫外線吸収剤Ａとは異なる紫外線吸収剤Ｂを含有し、紫外線吸収剤Ｂが、ベンゾトリアゾール化合物及びベンゾトリアジン化合物から選択される少なくとも１種である、＜１＞〜＜１０＞のいずれか１つに記載の眼鏡用レンズ。
＜１２＞  ＜１＞〜＜１１＞のいずれか１つに記載の眼鏡用レンズを備える眼鏡。
【発明の効果】
【００１５】
本発明の一実施形態によれば、高い屈折率（１．６５以上）を有し、少なくとも３８０ｎｍ〜４００ｎｍの波長領域のブルーライトを遮断することができ、かつレンズを介して対象物を視認した際に色味の変化を感じ難い、眼鏡用レンズが提供される。
本発明の別の実施形態によれば、上記眼鏡用レンズを備える眼鏡が提供される。
【発明を実施するための形態】
【００１６】
以下、本開示の眼鏡用レンズ及び眼鏡について説明する。但し、本開示に係る眼鏡用レンズ及び眼鏡は、以下の実施形態に何ら限定されるものではなく、本開示の主旨の範囲内において、適宜、変更を加えて実施することができる。
【００１７】
本開示において「〜」を用いて示された数値範囲は、「〜」の前後に記載される数値をそれぞれ最小値及び最大値として含む範囲を意味する。
本開示に段階的に記載されている数値範囲において、ある数値範囲で記載された上限値又は下限値は、他の段階的な記載の数値範囲の上限値又は下限値に置き換えてもよい。また、本開示に記載されている数値範囲において、ある数値範囲で記載された上限値又は下限値は、実施例に示されている値に置き換えてもよい。
本開示において、各成分の濃度又は含有率は、各成分に該当する物質が複数種存在する場合には、特に断らない限り、複数種の物質の合計の濃度又は含有率を意味する。
本開示において、２以上の好ましい態様の組み合わせは、より好ましい態様である。
【００１８】
本開示において、「ブルーライトの遮断」とは、ブルーライトを完全に遮断する場合のみならず、眼鏡用レンズを介することで、ブルーライトの少なくとも一部を遮断し、ブルーライトの透過率を減少させることを包含する。
【００１９】
［眼鏡用レンズ］
本開示の眼鏡用レンズは、屈折率が１．６５以上の樹脂と、極大吸収波長の吸光度を１．０としたときに、４１０ｎｍにおける吸光度比率が０．１０以下であり、４００ｎｍにおける吸光度比率が０．１以上であり、かつ、４１０ｎｍにおける吸光度比率に対する４００ｎｍにおける吸光度比率との割合が５．０以上である紫外線吸収剤Ａ（以下、単に「紫外線吸収剤Ａ」とも称する。）と、を含有する。
【００２０】
本開示の眼鏡用レンズは、１．６５以上の高い屈折率を有し、少なくとも３８０ｎｍ〜４００ｎｍの波長領域のブルーライトを遮断することができ、かつレンズを介して対象物を視認した際に色味の変化を感じ難い。本開示の眼鏡用レンズがこのような効果を奏し得る理由については明らかではないが、本発明者は、以下のように推測している。
【００２１】
３８０ｎｍ〜４００ｎｍの波長領域のブルーライトは、３８０ｎｍ〜４００ｎｍの波長領域に極大吸収を有する紫外線吸収剤によって、ある程度、遮断することができる。
しかし、紫外線吸収剤の種類によっては、屈折率が１．６５より高い樹脂を用いたプラスチックレンズに適用すると析出しやすく、ヘイズが高くなることがある。そのため、屈折率が１．６５より高いプラスチックレンズにおいては、３８０ｎｍ〜４００ｎｍの波長領域に極大吸収を有する紫外線吸収剤を適用した場合であっても、紫外線吸収剤の種類によっては眼鏡用レンズとしての適性に劣る傾向がある。
【００２２】
このような状況に対し、本発明者は、その理由は明らかではないが、極大吸収波長の吸光度を１．０としたときに、４１０ｎｍにおける吸光度比率が０．１０以下であり、４００ｎｍにおける吸光度比率が０．１以上であり、かつ、４１０ｎｍにおける吸光度比率に対する４００ｎｍにおける吸光度比率との割合（即ち、４００ｎｍにおける吸光度比率／４１０ｎｍにおける吸光度比率）が５．０以上である紫外線吸収剤Ａに包含される紫外線吸収剤であれば、３８０ｎｍ〜４００ｎｍの波長領域に極大吸収を有し、かつ、屈折率が１．６５より高い眼鏡用のプラスチックレンズに用いられる樹脂と組み合わせた際において、相溶性が良好となることを見出した。これによって、本開示の眼鏡用レンズは、３８０ｎｍ〜４００ｎｍの波長領域のブルーライトの遮断性を有しながら、さらには、ヘイズが低く、透明性に優れるという眼鏡用レンズとしての適性をも備えるという副次的な効果を奏すると考えられる。
したがって、本開示の眼鏡用レンズは、透明性の低下が抑制され、眼鏡用レンズの特性の一つである透明性が長期間に亘り維持され、レンズの耐光性がより向上するという利点をも有すると考えられる。
【００２３】
また、本開示の眼鏡用レンズに含まれる紫外線吸収剤Ａは、吸収スペクトルにおける極大吸収波長のピークがシャープであり、極大吸収波長よりも短波長側又は長波長側の波長の光の吸収性が著しく低い。このため、このような紫外線吸収剤Ａは、眼鏡用レンズに適用した際に、レンズが黄色味を帯び難い。よって、上記の紫外線吸収剤Ａを含有する本開示の眼鏡用レンズは、レンズを介して対象物を視認した際に色味の変化を感じ難いと考えられる。
【００２４】
さらに、本開示の眼鏡用レンズは、屈折率を１．６５以上にできるので、レンズの厚みを薄くすることができ、レンズの軽量化の実現が容易となる。
【００２５】
本開示の眼鏡用レンズに対して、特開２００４−３１５５５６号公報び特開２０１０−８４００６号公報に記載された眼鏡用レンズは、ベンゾトリアゾール系紫外線吸収剤を含んでいる。ベンゾトリアゾール系紫外線吸収剤は、４００ｎｍ近傍の波長におけるモル吸光係数が高くないため、４００ｎｍ近傍の波長のブルーライトを十分に遮断することができないと考えられる。すなわち、特開２００４−３１５５５６号公報及び特開２０１０−８４００６号公報に開示されるベンゾトリアゾール系紫外線吸収剤は、本開示に係る紫外線吸収剤Ａには包含されない紫外線吸収剤である。
【００２６】
また、特開２００４−３１５５５６号公報及び特開２０１０−８４００６号公報に記載された眼鏡用レンズに含まれるベンゾトリアゾール系紫外線吸収剤は、４５０ｎｍ付近の波長の光を吸収し得るため、眼鏡用レンズが黄色味を帯びやすい。よって、特開２００４−３１５５５６号公報及び特開２０１０−８４００６号公報に記載された眼鏡用レンズは、レンズを介して対象物を視認した際に色味の変化を感じやすいと考えられる。
【００２７】
さらに、特開２００４−３１５５５６号公報及び特開２０１０−８４００６号公報に記載された眼鏡用レンズに含まれるベンゾトリアゾール系紫外線吸収剤は、プラスチックレンズの材料である樹脂との相溶性が良好ではないため、眼鏡用レンズに適用すると析出し得る。よって、特開２００４−３１５５５６号公報及び特開２０１０−８４００６号公報に記載された眼鏡用レンズは、ヘイズが高く、透明性が低いため、眼鏡用レンズとしての適性に劣ると考えられる。
【００２８】
なお、上記の推測は、本開示の眼鏡用レンズの効果を限定的に解釈するものではなく、一例として説明するものである。
【００２９】
以下、本開示の眼鏡用レンズにおける各成分について詳細に説明する。
【００３０】
〔紫外線吸収剤Ａ〕
本開示の眼鏡用レンズは、極大吸収波長の吸光度を１．０としたときに、４１０ｎｍにおける吸光度比率が０．１０以下であり、４００ｎｍにおける吸光度比率が０．１０以上であり、かつ、４１０ｎｍにおける吸光度比率に対する４００ｎｍにおける吸光度比率との割合が５．０以上である紫外線吸収剤Ａを含有する。
【００３１】
紫外線吸収剤Ａは、極大吸収波長の吸光度を１．０としたときに、４００ｎｍにおける吸光度比率が０．１０以上であり、０．２０以上が好ましく、０．３０以上がより好ましい。紫外線吸収剤Ａは、極大吸収波長の吸光度を１．０としたときに、４１０ｎｍにおける吸光度比率が０．１以下であり、０．０８以下が好ましく、０．０６以下がより好ましい。
紫外線吸収剤Ａにおいて、４１０ｎｍにおける吸光度比率に対する４００ｎｍにおける吸光度比率との割合（すなわち、４００ｎｍにおける吸光度比率／４１０ｎｍにおける吸光度比率）は５．０以上であり、ブルーライトの遮断性、ヘイズの抑制、耐光性、及びレンズの色味抑制の観点からは、６．０以上が好ましく、７．０以上がより好ましい。
【００３２】
紫外線吸収剤Ａの吸光度は、公知の吸光度計を用いて、常温（２５℃）で、クロロホルム溶液中での吸収スペクトルを測定して確認することができる。測定装置の例としては、（株）島津製作所製の分光光度計（型番：ＵＶ３１５０）が挙げられるが、これに限定されない。
【００３３】
紫外線吸収剤Ａの色価（モル吸光係数／分子量）としては、より少ない含有量で、ブルーライトの遮断性を得る観点から、３０〜２００が好ましく、４０〜１８０がより好ましく、５０〜１６０がさらに好ましい。
【００３４】
紫外線吸収剤Ａとしては、ベンゾオキサゾール化合物、ベンゾオキサジノン化合物及びベンゾジチラン化合物からなる群から選択される少なくとも１種であることが好ましく、
【００３５】
＜特定化合物＞
紫外線吸収剤Ａのより好適な態様は、下記の式（１）で表される化合物、式（２）で表される化合物、式（３）で表される化合物、及び式（４）で表される化合物からなる群から選択される少なくとも１種である。以下、紫外線吸収剤Ａのうち、式（１）、式（２）、式（３）及び式（４）で表される化合物を、適宜「特定化合物」と総称する。
【００３６】
特定化合物は、３８０ｎｍ〜４００ｎｍの波長領域のブルーライトを吸収することができる紫外線吸収能を有する化合物である。
【００３７】
本開示の眼鏡用レンズは、特定化合物を含有することにより、少なくとも３８０ｎｍ〜４００ｎｍの波長領域のブルーライトを遮断することができ、レンズを介して対象物を視認した際に色味の変化を感じ難いという効果を奏し得る。また、特定化合物を含有する本開示の眼鏡用レンズは、ヘイズが生じ難く、耐光性に優れ、黄色味を帯び難く、眼鏡に用いられるレンズとしての適性を十分に備える。
【００３８】
以下、特定化合物の詳細な説明に先立ち、まず、本開示における「一価の置換基」について詳細に説明する。ここで説明する「一価の置換基」は、後述する式（１）におけるＶ１、式（２）におけるＶ２、式（３）におけるＶ３、又は式（４）におけるＶ４が、その定義中に含む「一価の置換基」を意味する。
なお、以下では、「一価の置換基」を総括して説明するが、式（１）におけるＶ１、式（２）におけるＶ２、式（３）におけるＶ３、又は式（４）におけるＶ４が、一価の置換基を表す場合、これらの一価の置換基は、各々独立した置換基であることは言うまでもない。
【００３９】
本開示における「一価の置換基」の例としては、アルキル基、アルケニル基、アルキニル基、アルコキシ基、アリール基、アラルキル基、−ＳＲ基、−ＮＲ基、−Ｃ（＝Ｏ）ＯＲ基、−ＯＣ（＝Ｏ）Ｒ基、−ＯＣ（＝Ｏ）ＯＲ基−ＯＣ（＝Ｏ）ＮＨＲ基、−ＯＣ（＝Ｏ）Ｎ（Ｒ）２基、アセチル基、カルボキシ基、ニトロ基、ハロゲン原子等が挙げられる。Ｒは各々独立にアルキル基を表す。
【００４０】
アルキル基は、無置換アルキル基であってもよいし、置換アルキル基であってもよい。
ここで、「置換アルキル基」とは、アルキル基の水素原子が他の置換基で置換されているアルキル基を意味する。なお、後述の置換アルケニル基、置換アルキニル基、及び置換アラルキル基についても同様に、各基の水素原子が他の置換基で置換されているものを意味する。ここでいう「他の置換基」については、後述する。
【００４１】
アルキル基は、直鎖状、分岐状、及び環状のいずれの分子構造を有していてもよい。
アルキル基の炭素数は、１〜２０であることが好ましく、１〜１８であることがより好ましい。なお、これらの炭素数には、アルキル基が更に置換基を有している場合の置換基の炭素数は含まれない。
【００４２】
アルケニル基は、無置換アルケニル基であってもよいし、置換アルケニル基であってもよい。
アルケニル基は、直鎖状、分岐状、及び環状のいずれの分子構造を有していてもよい。
アルケニル基の炭素数は、２〜２０であることが好ましく、２〜１８であることがより好ましい。なお、これらの炭素数には、アルケニル基が更に置換基を有している場合の置換基の炭素数は含まれない。
【００４３】
アルキニル基は、無置換アルキニル基であってもよいし、置換アルキニル基であってもよい。
アルキニル基は、直鎖状、分岐状、及び環状のいずれの分子構造を有していてもよい。
アルキニル基の炭素数は、２〜２０であることが好ましく、２〜１８であることがより好ましい。なお、これらの炭素数には、アルキニル基が更に置換基を有している場合の置換基の炭素数は含まれない。
【００４４】
アルコキシ基は、無置換アルコキシ基であってもよいし、置換アルコキシ基であってもよい。
アルコキシ基の炭素数は、１〜２０であることが好ましい。なお、これらの炭素数には、アルコキシ基が更に置換基を有している場合の置換基の炭素数は含まれない。
【００４５】
アリール基は、無置換アリール基であってもよいし、置換アリール基であってもよい。
アリール基の炭素数は、６〜２０であることが好ましく、６〜１０であることがより好ましい。なお、これらの炭素数には、アリール基が更に置換基を有している場合の置換基の炭素数は含まれない。
【００４６】
アラルキル基は、無置換アラルキル基であってもよいし、置換アラルキル基であってもよい。
アラルキル基のアルキル部分は、既述の置換基であるアルキル基と同様である。
アラルキル基のアリール部分は、脂肪族環、他の芳香族環、又は複素環が縮合していてもよい。
アラルキル基のアリール部分は、既述の置換基であるアリール基と同様である。
【００４７】
ハロゲン原子としては、フッ素原子、塩素原子、臭素原子、等が挙げられる。
【００４８】
置換アルキル基、置換アルケニル基、置換アルキニル基、置換アリール基、及び置換アラルキル基が有する置換基（即ち、他の置換基）は、以下の置換基群の中から、任意に選択することができる。
置換基群：ハロゲン原子、アルキル基、アルケニル基、アルキニル基、アリール基、ヘテロ環、シアノ基、ヒドロキシル基、ニトロ基、カルボキシル基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基、アシルアミノ基、アミノカルボニルアミノ基、アルコキシカルボニルアミノ基、アリールオキシカルボニルアミノ基、スルファモイルアミノ基、アルキル及びアリールスルホニルアミノ基、メルカプト基、アルキルチオ基、アリールチオ基、ヘテロ環チオ基、スルファモイル基、スルホ基、アルキル及びアリールスルフィニル基、アルキル及びアリールスルホニル基、アシル基、アリールオキシカルボニル基、アルコキシカルボニル基、カルバモイル基、アリールアゾ基、ヘテロ環アゾ基、イミド基、ホスフィノ基、ホスフィニル基、ホスフィニルオキシ基、ホスフィニルアミノ基、シリル基。
【００４９】
なお、置換アルキル基、置換アルケニル基、置換アルキニル基、及び置換アラルキル基が有する置換基の例の詳細は、特開２００７−２６２１６５号公報の記載を参照することができる。
【００５０】
次いで、式（１）で表される化合物、式（２）で表される化合物、式（３）で表される化合物、及び式（４）で表される化合物について説明する。
【００５１】
【化５】
2019203031.tif 000006
【００５２】
式（１）中、Ｖ１は水素原子又は一価の置換基を、Ａｒ１は芳香族環もしくはヘテロ環を表す。
【００５３】
【化６】
2019203031.tif 000007
【００５４】
式（２）中、ＥＷＧ１及びＥＷＧ２は、それぞれ独立にハメットの置換基定数σｐ値が０．２以上の基を表す。Ｖ２は、水素原子又は一価の置換基を表す。
【００５５】
【化７】
2019203031.tif 000008
【００５６】
式（３）中、ＥＷＧ１〜ＥＷＧ４は、それぞれ独立にハメットの置換基定数σｐ値が０．２以上の基を表す。Ｖ３は、水素原子又は一価の置換基を表す。
【００５７】
【化８】
2019203031.tif 000009
【００５８】
式（４）中、Ｖ４は、水素原子又は一価置換基を表し、Ａｒ２は、アリール基又はヘテロアリール基を表す。
【００５９】
式（１）で表される化合物は、Ａｒ１を介して、２つの残基が結合した２量体であってもよい。また、式（４）で表される化合物は、Ａｒ２を介して、２つの残基が結合した２量体であってもよい。
【００６０】
式（１）中、Ｖ１で表される一価の置換基の数は、１であってもよいし、２〜４であってもよいが、２であることが好ましい。
式（１）中、Ｖ１で表される一価の置換基の例としては、既述の一価の置換基が挙げられ、アルキル基又はアルコキシ基が好ましく、炭素数２〜３０のアルキル基又は炭素数２〜３０のアルコキシ基がより好ましい。
式（１）で表される化合物は、ブルーライトの遮断性の観点から、Ｖ１で表される一価の置換基として、アルコキシ基を含むことが特に好ましい。
【００６１】
式（２）中、Ｖ２で表される一価の置換基の数は、１であってもよいし、２〜４であってもよいが、２であることが好ましい。
式（２）中、Ｖ２で表される一価の置換基の例としては、既述の一価の置換基が挙げられ、アルキル基、アルコキシ基、アリール基、アリールオキシ基、アシルオキシ基、アリールオキシカルボニル基、アルコキシカルボニル基、カルバモイル基、又はハロゲン原子が好ましく、アルキル基、アルコキシ基、アシルオキシ基、アリールオキシカルボニル基、アルコキシカルボニル基、又はカルバモイル基が好ましい。
【００６２】
式（３）中、Ｖ３で表される一価の置換基の数は、１であってもよいし、２であってもよいが、２であることが好ましい。
式（３）中、Ｖ３で表される一価の置換基の例としては、既述の一価の置換基が挙げられ、アルキル基、アルコキシ基、アリール基、アリールオキシ基、アシルオキシ基、アリールオキシカルボニル基、アルコキシカルボニル基、カルバモイル基、又はハロゲン原子が好ましく、アルキル基、アルコキシ基、アシルオキシ基、アリールオキシカルボニル基、アルコキシカルボニル基、又はカルバモイル基が好ましい。
【００６３】
式（４）中、Ｖ４で表される一価の置換基の数は、１であってもよいし、２〜４であってもよいが、１であることが好ましく、０であること（即ち、Ｖ４が全て水素原子であること）がより好ましい。
式（４）中、Ｖ４で表される一価の置換基の例としては、既述の一価の置換基が挙げられ、アルキル基、アルコキシ基、アリール基、アリールオキシ基、アシルオキシ基、アリールオキシカルボニル基、アルコキシカルボニル基、カルバモイル基、ニトロ基、又はハロゲン原子が好ましく、アルキル基、アルコキシ基、又はハロゲン原子が好ましい。
【００６４】
式（１）又は式（４）において、Ａｒ１又はＡｒ２で表されるアリール基は、無置換アリール基であってもよいし、置換アリール基であってもよい。
また、Ａｒ１又はＡｒ２で表されるアリール基は、脂肪族環、他の芳香族環、又は複素環が縮合していてもよい。
【００６５】
Ａｒ１又はＡｒ２で表されるアリール基の炭素数は、特に制限されず、例えば、６〜３０であることが好ましく、６〜２０であることがより好ましく、６〜１５であることが更に好ましい。
【００６６】
Ａｒ１又はＡｒ２が置換アリール基である場合、置換アリール基のアリール部分は、上記のアリール基と同様である。置換アリール基が有する置換基としては、例えば、既述の置換基群の中から任意に選択することができる。
【００６７】
式（１）中、Ａｒ１で表されるアリール基として好ましくは、フェニル基、ビフェニル基、トリフェニル基、ナフチル基、アントラセニル基、又はスチルベン基が挙げられ、フェニル基、ビフェニル基又はトリフェニル基であることが好ましく、フェニル基又はトリフェニル基であることが特に好ましい。
式（４）中、Ａｒ２で表されるアリール基として好ましくは、フェニル基、ピリジル基、及びピラジン基が挙げられ、フェニル基が好ましい。
【００６８】
Ａｒ１又はＡｒ２で表されるヘテロアリール基は、無置換ヘテロアリール基であってもよいし、置換ヘテロアリール基であってもよい。また、ヘテロアリール基は、脂肪族環、芳香族環、又は他の複素環が縮合していてもよい。
ヘテロアリール基は、５員又は６員の飽和又は不飽和複素環を含むことが好ましい。
ヘテロアリール基におけるヘテロ原子としては、例えば、ホウ素原子（Ｂ原子）、窒素原子（Ｎ原子）、酸素原子（Ｏ原子）、硫黄原子（Ｓ原子）、セレン原子（Ｓｅ原子）、及びテルル原子（Ｔｅ原子）が挙げられ、Ｎ原子、Ｏ原子、及びＳ原子が好ましい。
ヘテロアリール基は、炭素原子が遊離の原子価（一価）を有する（即ち、ヘテロアリール基が炭素原子において結合する）ことが好ましい。
ヘテロアリール基の炭素数は、特に制限されず、例えば、１〜４０であることが好ましく、１〜３０であることがより好ましく、１〜２０であることが更に好ましい。
ヘテロアリール基の具体例としては、チオフェン基、フラン基、チアゾール基、ベンゾチアゾール基、ベンゾオキサゾール基、ベンゾトリアゾール基、ベンゾセレナゾール基、ピリジン基、ピリミジン基、ピラジン基、キノリン基等が挙げられる。
【００６９】
Ａｒ１又はＡｒ２が置換ヘテロアリール基である場合、置換ヘテロアリール基のヘテロアリール部分は、既述のヘテロアリール基と同様である。
Ａｒ１又はＡｒ２で表される置換ヘテロアリール基が有する置換基は、例えば、既述の置換基群の中から任意に選択することができる。
【００７０】
式（１）中、Ａｒ１で表されるヘテロアリール基としては、ブルーライトの遮断性の観点からが、チオフェン基であることが特に好ましい。
式（４）中、Ａｒ２で表されるヘテロアリール基としては、チオフェン基、ピリジン基、又はピラジン基であることが好ましく、ブルーライトの遮断性の観点からは、チオフェン基であることがより好ましい。
【００７１】
式（２）又は式（３）中、ＥＷＧ１、ＥＷＧ２、ＥＷＧ３又はＥＷＧ４で表される基のハメットの置換基定数σｐ値の上限は、特に制限されず、例えば、１．０以下であることが好ましい。
【００７２】
本開示において「ハメットの置換基定数」とは、ハメット則として成立する関係式における置換基に特有の定数である。ハメットの置換基定数σ値が正であることは、置換基が電子吸引性であることを示す。
ハメット則は、ベンゼン誘導体の反応又は平衡に及ぼす置換基の影響を定量的に論ずるため、１９３５年にＬ．Ｐ．Ｈａｍｍｅｔｔによって提唱された経験則であるが、今日では広く妥当性が認められている。ハメット則により求められた置換基定数には、σｐ値とσｍ値とがある。これらの値は、多くの一般的な成書に記載されており、例えば、Ｊ．Ａ．Ｄｅａｎ編「Ｌａｎｇｅ’ｓＨａｎｄｂｏｏｋ  ｏｆ  Ｃｈｅｍｉｓｔｒｙ」第１２版、１９７９年（Ｍｃ  Ｇｒａｗ−Ｈｉｌｌ）及び「化学の領域増刊」、１２２号、第９６頁〜第１０３頁、１９７９年（南江堂）を参照することができる。
式（１）におけるＥＷＧ１及びＥＷＧ２は、ハメットの置換基定数σｐ値により規定されるが、これらの成書に記載の文献既知の値かある置換基にのみ限定されるものではなく、その値が文献未知であっても、ハメット則に基づいて測定した場合に、０．２以上である限り、包含されることは勿論である。
【００７３】
ハメットの置換基定数σｐ値が０．２以上の基の例としては、シアノ基（０．６６）、カルボキシ基（−ＣＯＯＨ：０．４５）、アルコキシカルボニル基（−ＣＯＯＭｅ：０．４５、−ＣＯＯＣ８Ｈ１７：０．４４、−ＣＯＯＣ９Ｈ１９：０．４４、−ＣＯＯＣ１３Ｈ２７：０．４４）、アリールオキシカルボニル基（−ＣＯＯＰｈ：０．４４）、カルバモイル基（−ＣＯＮＨ２：０．３６）、アセチル基（−ＣＯＭｅ：０．５０）、アリールカルボニル基（−ＣＯＰｈ：０．４３）、アルキルスルホニル基（−ＳＯ２Ｍｅ：０．７２）、アリールスルホニル基（−ＳＯ２Ｐｈ：０．６８）等が挙げられる。括弧内は、代表的な置換基及びそのσｐ値をＣｈｅｍ．Ｒｅｖ．，１９９１年，９１巻，第１６５頁〜第１９５頁から抜粋したものである。また、スルファモイル基、スルフィニル基、ヘテロ環基等もハメットの置換基定数σｐ値が０．２以上の基に包含される。
なお、本開示において、「Ｍｅ」はメチル基を表し、「Ｐｈ」はフェニル基を表す。
【００７４】
式（２）又は式（３）におけるＥＷＧ１、ＥＷＧ２、ＥＷＧ３又はＥＷＧ４は、３８０ｎｍ〜４００ｎｍの波長領域のブルーライトをより良好に遮断することができ、レンズを介して対象物を視認した際に色味の変化をより感じ難くなるという観点から、それぞれ独立に、−ＣＯＯＲ６、ＳＯ２Ｒ７、ＣＮ、又はＣＯＲ８を表し、Ｒ６、Ｒ７、及びＲ８が、それぞれ独立に、アルキル基、アリール基、又はヘテロアリール基を表すことが好ましい。
Ｒ６、Ｒ７又はＲ８で表されるアルキル基は、無置換アルキル基であってもよいし、置換アルキル基であってもよい。
【００７５】
ＥＷＧ１、ＥＷＧ２、ＥＷＧ３又はＥＷＧ４の具体例としては、アルコキシカルボニル基、アリールカルボニル基、アリールオキシカルボニル基、アルキルスルホニル基、アリールスルホニル基、シアノ基、アシル基、アリールオキシカルボニル基、アミノカルボニル基等が挙げられる。
【００７６】
アルコキシカルボニル基の炭素数は、特に制限されず、例えば、２〜２０であることが好ましく、２〜９であることがより好ましい。炭素数２〜２０のアルコキシカルボニル基の具体例としては、メトキシカルボニル基、エトキシカルボニル基、ｔ−ブトキシカルボニル基、オクチルオキシカルボニル基、ノニルオキシカルボニル基、トリデシルオキシカルボニル基、ベンジルオキシカルボニル基等が挙げられる。
アリールカルボニル基の炭素数は、特に制限されず、例えば、７〜２０であることが好ましく、７〜１５であることがより好ましい。炭素数７〜２０のアリールカルボニル基の具体例としては、フェニルカルボニル基等が挙げられる。
アルキルスルホニル基の炭素数は、特に制限されず、例えば、６〜２０であることが好ましく、６〜１５であることがより好ましい。炭素数６〜２０のアルキルスルホニル基の具体例としては、へキシルスルホニル基、オクチルスルホニル基、ドデシルスルホニル基等が挙げられる。
アリールスルホニル基の炭素数は、特に制限されず、例えば、６〜１５であることが好ましい。炭素数６〜１５のアリールスルホニル基の例としては、フェニルスルホニル基、ベンゼンスルホニル基、ｐ−トルエンスルホニル基、ｐ−クロロベンゼンスルホニル基、ナフタレンスルホニル基等が挙げられる。
アシル基の炭素数は、特に制限されず、例えば、２〜２０であることが好ましく、２〜５であることがより好ましい。炭素数２〜２０のアシル基の具体例としては、アセチル基、プロピオニル基等が挙げられる。
アリールオキシカルボニル基の炭素数は、特に制限されず、例えば、７〜２０であることが好ましく、７〜１５であることがより好ましい。炭素数７〜２０のアリールオキシカルボニル基の具体例としては、フェノキシカルボニル基、ｐ−ニトロフェノキシカルボニル基等が挙げられる。
アミノカルボニル基の炭素数は、特に制限されず、例えば、２〜２０であることが好ましく、２〜１５であることがより好ましい。炭素数２〜２０のアミノカルボニル基の具体例としては、Ｎ−メチルアミノカルボニル基、Ｎ−エチルアミノカルボニル基等が挙げられる。
【００７７】
また、式（２）おけるＥＷＧ１及びＥＷＧ２は、３８０ｎｍ〜４００ｎｍの波長領域のブルーライトを更に良好に遮断することができ、レンズを介して対象物を視認した際に色味の変化を更に感じ難くなるという観点から、それぞれ独立に、−ＣＯＯＲ６、−ＳＯ２Ｒ７、−ＣＮ、又は−ＣＯＲ８を表し、Ｒ７がアリール基を表し、Ｒ６及びＲ８が、それぞれ独立に、アルキル基を表すことがより好ましい。
式（２）中、ＥＷＧ１とＥＷＧ２は、互い連結して環を形成してもよい。
【００７８】
式（３）におけるＥＷＧ１、ＥＷＧ２、ＥＷＧ３及びＥＷＧ４は、３８０ｎｍ〜４００ｎｍの波長領域のブルーライトを更に良好に遮断することができ、レンズを介して対象物を視認した際に色味の変化を更に感じ難くなるという観点から、それぞれ独立に、−ＣＯＯＲ６、−ＳＯ２Ｒ７、−ＣＮ、又は−ＣＯＲ８を表し、Ｒ７がアリール基を表し、Ｒ６及びＲ８が、それぞれ独立に、アルキル基を表すことがより好ましい。
式（３）中、ＥＷＧ１とＥＷＧ２、及び、ＥＷＧ３とＥＷＧ４は、それぞれ独立に、互い連結して環を形成してもよい、
【００７９】
式（２）におけるＥＷＧ１とＥＷＧ２、並びに、式（３）における、ＥＷＧ１、ＥＷＧ２、ＥＷＧ３及びＥＷＧ４の特に好ましい態様としては、ＥＷＧ１及びＥＷＧ２、並びに、ＥＷＧ３及びＥＷＧ４が共に、シアノ基、カルボニル基、又はアミノカルボニル基であることが挙げられる。
【００８０】
このような態様によれば、３８０ｎｍ〜４００ｎｍの波長領域のブルーライト（特に、波長４００ｎｍのブルーライト）の遮蔽性が顕著に優れ、レンズを介して対象物を視認した際に色味の変化がほとんど感じられない眼鏡用レンズを実現し得る。
【００８１】
上記した特定化合物の中でも、式（１）で表される化合物、及び、式（３）で表される化合物がより好ましい。
【００８２】
以下に、式（１）で表される化合物、式（２）で表される化合物、式（３）で表される化合物及び式（４）で表される化合物（即ち、特定化合物）の具体例として、例示化合物を示す。但し、特定化合物は、これらの例示化合物に限定されるものではない。
【００８３】
なお、化合物（Ｉ−１）〜化合物（Ｉ−２３）は、式（１）で表される化合物の例示化合物であり、化合物（Ｓ−１）〜化合物（Ｓ−３６）及び化合物（Ｔ−１）〜化合物（Ｔ−３５）は、式（２）で表される化合物の例示化合物であり、化合物（Ｂ−１）〜化合物（Ｂ−４０）は、式（３）で表される化合物の例示化合物であり、化合物（Ｕ−１）〜化合物（Ｕ−２５）は、式（４）で表される化合物の例示化合物である。
【００８４】
例示化合物中、Ｍｅはメチル基を表し、Ｅｔはエチル基を表し、Ｂｕはブチル基を表し、Ｐｒはプロピル基を表し、Ｈｅｘはヘキシル基を表し、Ａｃはアセチル基を表し、Ｔｓはトシル基を表し、Ｐｈはフェニル基を表す。
【００８５】
【化９】
2019203031.tif 000010
【００８６】
【化１０】
2019203031.tif 000011
【００８７】
【化１１】
2019203031.tif 000012
【００８８】
【化１２】
2019203031.tif 000013
【００８９】
【化１３】
2019203031.tif 000014
【００９０】
【化１４】
2019203031.tif 000015
【００９１】
【化１５】
2019203031.tif 000016
【００９２】
【化１６】
2019203031.tif 000017
【００９３】
【化１７】
2019203031.tif 000018
【００９４】
【化１８】
2019203031.tif 000019
【００９５】
【化１９】
2019203031.tif 000020
【００９６】
【化２０】
2019203031.tif 000021
【００９７】
【化２１】
2019203031.tif 000022
【００９８】
【化２２】
2019203031.tif 000023
【００９９】
【化２３】
2019203031.tif 000024
【０１００】
【化２４】
2019203031.tif 000025
【０１０１】
本開示の眼鏡用レンズは、特定化合物を１種のみ含有していてもよく、２種以上含有していてもよい。
【０１０２】
本開示の眼鏡用レンズ中における紫外線吸収剤Ａの含有率は、特に制限されず、例えば、樹脂の全質量に対して、０．０１質量％〜１．０質量％であることが好ましく、０．０１質量％〜０．５質量％であることがより好ましく、０．０１質量％〜０．１質量％であることが更に好ましい。
【０１０３】
本開示の眼鏡用レンズ中における紫外線吸収剤Ａの含有率が上記範囲内であると、樹脂との相溶性が良好となるため、紫外線吸収剤Ａが析出し難く、ヘイズが生じ難い。紫外線吸収剤Ａは、３８０ｎｍ〜４００ｎｍの波長領域（特に、４００ｎｍ）におけるモル吸光係数が高いため、本開示の眼鏡用レンズ中における含有率が上記範囲内であっても、上記波長領域のブルーライトを良好に遮断することができる。
【０１０４】
〔屈折率が１．６５以上の樹脂〕
本開示の眼鏡用レンズは、屈折率が１．６５以上の樹脂を含有する。
樹脂としては、眼鏡用レンズに求められる透明性、屈折率、加工性、硬化後の硬度等の物性を満たす樹脂であれば、特に制限はない。樹脂は、熱可塑性樹脂であってもよいし、熱硬化性樹脂（例えば、チオウレタン樹脂、エピスルフィド樹脂等が挙げられる。）であってもよい。
【０１０５】
樹脂としては、屈折率が高いという観点から、チオウレタン樹脂及びエピスルフィド樹脂からなる群より選ばれる少なくとも１種の樹脂であることが好ましく、エピスルフィド樹脂であることがより好ましい。
【０１０６】
チオウレタン樹脂及びエピスルフィド樹脂は、高い屈折率を有する眼鏡用レンズの材料として広く用いられているが、従来の眼鏡用レンズに用いられている紫外線吸収剤（例えば、ベンゾトリアゾール系紫外線吸収剤）との相溶性が悪く、特に紫外線吸収剤が析出しやすい樹脂である。
【０１０７】
本開示の眼鏡用レンズは、紫外線吸収剤Ａを含有することにより、紫外線吸収剤の析出が抑制され、かつ、紫外線吸収剤Ａの吸収特性によりレンズは黄色味を帯び難い。このため、本開示の眼鏡用レンズは、樹脂としてチオウレタン樹脂及びエピスルフィド樹脂からなる群より選ばれる少なくとも１種を含有する場合であっても、透明性が良好であり、かつ、レンズを介して対象物を視認した際に色味の変化を感じ難い。
【０１０８】
なお、本開示の眼鏡用レンズの樹脂として好適なチオウレタン樹脂及びエピスルフィド樹脂の詳細については、特開２００９−２５６６９２号公報、特開２００７−２３８９５２号公報、特開２００９−７４６２４号公報、特開２０１５−２１２３９５号公報、および特開２０１６−８４３８１号公報の記載を参照することができる。
【０１０９】
樹脂は、市販の樹脂の前駆体モノマーを用いて形成された樹脂であってもよい。
樹脂の前駆体モノマーの市販品の例としては、チオウレタン樹脂の前駆体モノマーである、ＭＲ−７（登録商標）（屈折率ｎ＝１．６７）ＭＲ−１０（登録商標）（屈折率ｎ＝１．６７）、ＭＲ−１７４（登録商標）（屈折率ｎ＝１．７４）〔以上商品名、三井化学（株）〕等が挙げられる。また、ルミプラスＬＰＢ−１１０２（登録商標）（屈折率ｎ＝１．７１）〔以上商品名、菱化化学（株）〕等が挙げられる。
【０１１０】
本開示の眼鏡用レンズは、樹脂を１種のみ含有していてもよく、２種以上含有していてもよい。
【０１１１】
本開示の眼鏡用レンズ中における樹脂の含有率は、特に制限されず、例えば、眼鏡用レンズの全質量に対して、３０質量％〜９９．９９質量％であることが好ましく、５０質量％〜９９．９質量％であることがより好ましく、６０質量％〜９９質量％であることが更に好ましい。
本開示の眼鏡用レンズ中における樹脂の含有率が上記範囲内であると、軽量で、かつ薄いレンズが作製できる。
【０１１２】
〔その他の紫外線吸収剤〕
本開示の眼鏡用レンズは、既述の特定化合物以外の紫外線吸収能を有する化合物（本開示では「紫外線吸収剤Ｂ」と称する。）を含有していてもよい。
本開示の眼鏡用レンズは、紫外線吸収剤Ｂを含有することにより、紫外線領域の広い範囲において、ブルーライトを遮断し得る。
紫外線吸収剤Ｂとしては、眼鏡用レンズに用いられる公知の紫外線吸収剤であり、既述の紫外線吸収剤Ａに包含されない化合物であれば、特に制限はない。
【０１１３】
紫外線吸収剤Ｂとしては、ベンゾトリアゾール化合物、トリアジン化合物、ベンゾフェノン化合物、シアニン化合物、ジベンゾイルメタン化合物、桂皮酸化合物、アクリレート化合物、安息香酸エステル化合物、シュウ酸ジアミド化合物、ホルムアミジン化合物等の紫外線吸収剤が挙げられ、広範囲なブルーライトの遮断性の観点かは、ベンゾトリアゾール化合物及びベンゾトリアジン化合物から選択される少なくとも１種であることが好ましい。これらの紫外線吸収剤の詳細については、例えば、「月刊ファインケミカル」２００４年５月号、２８ページ〜３８ページ、東レリサーチセンター調査研究部門発行「高分子用機能性添加剤の新展開」（東レリサーチセンター、１９９９年）９６ページ〜１４０ページ、大勝靖一監修「高分子添加剤の開発と環境対策」（シーエムシー出版、２００３年）５４ページ〜６４ページ、（株）技術情報協会発行「高分子の劣化・変色メカニズムとその安定化技術−ノウハウ集−」（技術情報協会、２００６年）等の記載を参照することができる。
【０１１４】
既述の特定化合物に代表される紫外線吸収剤Ａは、波長３５０ｎｍ以下の光を吸収しないため、紫外線吸収剤Ｂとしては、紫外線領域の広い範囲においてブルーライトを遮断するという観点から、例えば、極大吸収波長が３５０ｎｍ以下の紫外線吸収剤であることが好ましい。
【０１１５】
本開示の眼鏡用レンズは、紫外線吸収剤Ｂを含有する場合、紫外線吸収剤Ｂを１種のみ含有していてもよく、２種以上含有していてもよい。
【０１１６】
本開示の眼鏡用レンズが紫外線吸収剤Ｂを含有する場合、眼鏡用レンズにおける紫外線吸収剤Ｂの含有率は、選択される紫外線吸収剤の種類によって、適宜設定される。
一般的には、本開示の眼鏡用レンズ中における紫外線吸収剤Ｂの含有率は、その他の紫外線吸収剤１種類あたり、樹脂の全質量に対して、０．０１質量％〜３．０質量％であることが好ましい。
【０１１７】
本開示の眼鏡用レンズが紫外線吸収剤Ｂを２種以上含有する場合、本開示の眼鏡用レンズ中における紫外線吸収剤Ｂの合計含有率は、樹脂の全質量に対して、０．０１質量％〜３．０質量％であることが好ましい。
【０１１８】
本開示の眼鏡用レンズ中における紫外線吸収剤Ｂの合計含有率が上記範囲内であると、ヘイズが発生したり、黄色味を帯びたりすることを抑制しつつ、広い範囲の紫外線領域のブルーライトを良好に遮断し得る。
【０１１９】
また、紫外線吸収剤Ａと紫外線吸収剤Ｂとの含有比率（Ａ：Ｂ）としては、質量基準で、０．１：１〜１：０．１が好ましく、０．２：１〜１：０．２がより好ましく、０．３：１〜１：０．３がさらに好ましい。
【０１２０】
〔その他の成分〕
本開示の眼鏡用レンズは、既述した成分以外の成分（所謂、他の添加剤）を含んでいてもよい。
他の添加剤としては、可塑剤、劣化防止剤（例えば、酸化防止剤、過酸化物分解剤、ラジカル禁止剤、金属不活性化剤、酸捕獲剤、アミン）、染料、内部離型剤、消臭剤等が挙げられる。
【０１２１】
〔屈折率〕
本開示の眼鏡用レンズの屈折率は、１．６５以上であり、１．６７以上がより好ましく、１．７０以上であることが更に好ましい。
本開示の眼鏡用レンズが上記の屈折率を有することで、レンズの厚みを薄くすることができ、レンズの軽量化の実現が容易となる。
【０１２２】
本開示の眼鏡用レンズの屈折率は、屈折計により測定することができ、特にアッベ屈折計を用いることが好ましい。アッベ屈折計として具体的には、株式会社アタゴ製「ＤＲ−Ａ１」を用いることができる。
なお、レンズが示す屈折率とレンズが含有する樹脂が示す屈折率とは等しいと判断できる。
【０１２３】
〔眼鏡用レンズの製造方法〕
本開示の眼鏡用レンズの製造方法は、既述の本開示の眼鏡用レンズを製造できればよく、特に制限されるものではない。
例えば、眼鏡用レンズに含有される樹脂が熱可塑性樹脂の場合、本開示の眼鏡用レンズは、樹脂と、特定化合物（紫外線吸収剤Ａ）と、必要に応じて、任意成分であるその他の紫外線吸収剤（紫外線吸収剤Ｂ）と、その他の添加剤と、を含む樹脂組成物を、溶融押出機を用いてペレット状に成形し、得られたペレット状の樹脂組成物を用いて、射出成形法等の公知の成形法を適用することにより製造することができる。
例えば、眼鏡用レンズに含有される樹脂が熱硬化性樹脂の場合、本開示の眼鏡用レンズは、樹脂の前駆体であるモノマーと、特定化合物と、重合触媒（例えば、ジブチルスズジクロリド）と、必要に応じて、任意成分であるその他の紫外線吸収剤と、その他の添加剤と、を含む樹脂組成物を調製し、得られた樹脂組成物をモールド（成形型）内に充填し、加熱して硬化させることにより製造することができる。
【０１２４】
［眼鏡］
本開示の眼鏡は、既述の本開示の眼鏡用レンズを備える。
すなわち、本開示の眼鏡は、既述の本開示の眼鏡用レンズを適切な眼鏡フレームに装着した構成を有する。
本開示の眼鏡によれば、眼鏡に装着された眼鏡用レンズが、少なくとも３８０ｎｍ〜４００ｎｍの波長領域のブルーライトを遮断することができる。このため、本開示の眼鏡を装着することで、画像表示装置のディスプレイを見る作業等を長時間行った場合において、ブルーライトに起因する眼の疲労の軽減が期待できる。
また、本開示の眼鏡によれば、レンズを介して対象物を視認した際に色味の変化を感じ難い。
【実施例】
【０１２５】
以下、本発明を実施例により更に具体的に説明するが、本発明はその主旨を超えない限り、以下の実施例に限定されるものではない。【０１２６】
［吸収スペクトルの測定］
下記の表１に示す特定化合物及び比較化合物について、クロロホルム溶液中の吸収スペクトルの測定を行った。測定装置には、（株）島津製作所の分光光度計（型番：ＵＶ３１５０）を用いた。
各化合物の極大吸収波長における吸光度を１．０としたときの、波長４００ｎｍ及び波長４１０ｎｍにおける吸光度の比率、並びに、吸光度比率の割合を表１に示す。【０１２７】
表１中、「４００ｎｍ吸光度における比率＊１」及び「４１０ｎｍ吸光度における比率＊２」の欄に示す数値（比率＊１及び比率＊2）は、測定された各化合物の吸光度の測定値から、下記の式Ａ及び式Ｂにより算出した値である。また「吸光度比率の割合」は、比率＊１の値を比率＊２の値で除算して算出した値である。
比率＊１＝（４００ｎｍ吸光度）／（極大吸収波長の吸光度）    ・・・式Ａ
比率＊２＝（４１０ｎｍ吸光度）／（極大吸収波長の吸光度）    ・・・式Ｂ【０１２８】
【表１】
2019203031.tif 000026
【０１２９】
表１中の備考欄に「特定化合物」とある各化合物は、特定化合物の例示化合物として前掲した化合物にそれぞれ対応する。比較化合物である化合物（Ｈ−１）、化合物（Ｈ−２）及び化合物（Ｈ−３）の構造を以下に示す。【０１３０】
【化２５】
2019203031.tif 000027
【０１３１】
【化２６】
2019203031.tif 000028
【０１３２】
【化２７】
2019203031.tif 000029
【０１３３】
表１に示すとおり、特定化合物（紫外吸収剤Ａ）は、極大吸収波長の吸光度を１．０としたときに、４１０ｎｍにおける吸光度比率が０．１０以下であり、４００ｎｍにおける吸光度比率が０．１０以上であり、かつ、４１０ｎｍにおける吸光度比率に対する４００ｎｍにおける吸光度比率との割合が５．０以上であることがわかる。【０１３４】
一方、比較化合物のうち比較化合物Ｈ−２及びＨ−３は、極大吸収波長の吸光度を１．０としたときに、４１０ｎｍにおける吸光度が０．１０以下であるが、４００ｎｍにおける吸光度が０．１０以上ではなく、特定化合物には該当せず、比較化合物Ｈ−１についても、特定化合物には該当しない化合物であることがわかる。【０１３５】
次に、実施例に使用した特定化合物（Ｓ−６、Ｔ−２９、Ｂ−２及びＢ−２３）、並びに、比較化合物（Ｈ−１、Ｈ−２及びＨ−３）の色価（＝モル吸光係数/分子量）を算出した。結果を表２に示す。【０１３６】
【表２】
2019203031.tif 000030
【０１３７】
表２に示すとおり、特定化合物は、色価が比較化合物よりも高い化合物が多く、特にＢ−２及びＢ−２３は、高い色価を示した。これより、特定化合物は同じ添加量であっても効率的にブルーライトを吸収できることがわかる。
特に、高い屈折率を有する眼鏡レンズにおいては、より色価の高い化合物を用いることで、厚みを薄くできる（軽量）というメリットがある。その際、少ない添加量で効率的にブルーライトを吸収できる特定化合物は、添加量が少ないことによりヘイズが小さく、透明性が高い眼鏡レンズとして有用であることがわかる。【０１３８】
［レンズの作製］
（実施例１−１）
チオウレタン樹脂の前駆体モノマーであるＭＲ−７（登録商標）〔商品名、屈折率：１．６７、三井化学（株）〕を１００質量部と、既述の特定化合物Ｉ−２を０．１質量部と、重合触媒であるジブチルスズジクロリドを０．０１質量部とを混合し、樹脂組成物を得た。得られた樹脂組成物をモールド（即ち、成形型）内に充填した後、１３０℃で２時間加熱し、硬化させることにより、厚さ２ｍｍの眼鏡用レンズを作製した。作製した眼鏡用レンズは、目視にて確認したところ、透明であることが確認された。【０１３９】
（実施例１−２）
チオウレタン樹脂の前駆体モノマーであるＭＲ−７（登録商標）〔商品名、屈折率：１．６７、三井化学（株）〕を１００質量部と、既述の特定化合物Ｉ−３を０．１質量部と、重合触媒であるジブチルスズジクロリドを０．０１質量部とを混合し、樹脂組成物を得た。得られた樹脂組成物をモールド（即ち、成形型）内に充填した後、１３０℃で２時間加熱し、硬化させることにより、厚さ２ｍｍの眼鏡用レンズを作製した。作製した眼鏡用レンズは、目視にて確認したところ、透明であることが確認された。【０１４０】
（実施例１−３）
チオウレタン樹脂の前駆体モノマーであるＭＲ−１０（登録商標）〔商品名、屈折率：１．６７、三井化学（株）〕を１００質量部と、既述の特定化合物Ｉ−７を０．１質量部と、重合触媒であるジブチルスズジクロリドを０．０１質量部とを混合し、樹脂組成物を得た。得られた樹脂組成物をモールド（即ち、成形型）内に充填した後、１３０℃で２時間加熱し、硬化させることにより、厚さ２ｍｍの眼鏡用レンズを作製した。作製した眼鏡用レンズは、目視にて確認したところ、透明であることが確認された。【０１４１】
（実施例１−４）
チオウレタン樹脂の前駆体モノマーであるＭＲ−１７４（登録商標）〔商品名、屈折率：１．７４、三井化学（株）〕を１００質量部と、既述の特定化合物Ｉ−２を０．１質量部と、その他の紫外線吸収剤（紫外線吸収剤Ｂ）である化合物Ｈ−３（上記構造を有する化合物）０．１質量部と、重合触媒であるジブチルスズジクロリドを０．０１質量部とを混合し、樹脂組成物を得た。得られた樹脂組成物をモールド（即ち、成形型）内に充填した後、１３０℃で２時間加熱し、硬化させることにより、厚さ２ｍｍの眼鏡用レンズを作製した。作製した眼鏡用レンズは、目視にて確認したところ、透明であることが確認された。【０１４２】
（実施例１−５）
チオウレタン樹脂の前駆体モノマーであるＭＲ−７（登録商標）〔商品名、屈折率：１．６７、三井化学（株））〕を１００質量部と、既述の特定化合物Ｉ−２３を０．１質量部と、重合触媒であるジブチルスズジクロリドを０．０１質量部とを混合し、樹脂組成物を得た。得られた樹脂組成物をモールド（即ち、成形型）内に充填した後、１３０℃で２時間加熱し、硬化させることにより、厚さ２ｍｍの眼鏡用レンズを作製した。作製した眼鏡用レンズは、目視にて確認したところ、透明であることが確認された。【０１４３】
（実施例１−６）
チオウレタン樹脂の前駆体モノマーであるＭＲ−７（登録商標）〔商品名、屈折率：１．６７、三井化学（株））〕を１００質量部と、既述の特定化合物Ｓ−１を０．１質量部と、重合触媒であるジブチルスズジクロリドを０．０１質量部とを混合し、樹脂組成物を得た。得られた樹脂組成物をモールド（即ち、成形型）内に充填した後、１３０℃で２時間加熱し、硬化させることにより、厚さ２ｍｍの眼鏡用レンズを作製した。作製した眼鏡用レンズは、目視にて確認したところ、透明であることが確認された。【０１４４】
（実施例１−７）
チオウレタン樹脂の前駆体モノマーであるＭＲ−７（登録商標）〔商品名、屈折率：１．６７、三井化学（株）〕を１００質量部と、既述の特定化合物Ｓ−１８を０．１質量部と、重合触媒であるジブチルスズジクロリドを０．０１質量部とを混合し、樹脂組成物を得た。得られた樹脂組成物をモールド（即ち、成形型）内に充填した後、１３０℃で２時間加熱し、硬化させることにより、厚さ２ｍｍの眼鏡用レンズを作製した。作製した眼鏡用レンズは、目視にて確認したところ、透明であることが確認された。【０１４５】
（実施例１−８）
チオウレタン樹脂の前駆体モノマーであるＭＲ−７（登録商標）〔商品名、屈折率：１．６７、三井化学（株）〕を１００質量部と、既述の特定化合物Ｓ−３６を０．１質量部と、重合触媒であるジブチルスズジクロリドを０．０１質量部とを混合し、樹脂組成物を得た。得られた樹脂組成物をモールド（即ち、成形型）内に充填した後、１３０℃で２時間加熱し、硬化させることにより、厚さ２ｍｍの眼鏡用レンズを作製した。作製した眼鏡用レンズは、目視にて確認したところ、透明であることが確認された。【０１４６】
（実施例１−９）
チオウレタン樹脂の前駆体モノマーであるＭＲ−７（登録商標）〔商品名、屈折率：１．６７、三井化学（株））〕を１００質量部と、既述の特定化合物Ｔ−２９を０．１質量部と、重合触媒であるジブチルスズジクロリドを０．０１質量部とを混合し、樹脂組成物を得た。得られた樹脂組成物をモールド（即ち、成形型）内に充填した後、１３０℃で２時間加熱し、硬化させることにより、厚さ２ｍｍの眼鏡用レンズを作製した。作製した眼鏡用レンズは、目視にて確認したところ、透明であることが確認された。【０１４７】
（実施例１−１０）
チオウレタン樹脂の前駆体モノマーであるＭＲ−７（登録商標）〔商品名、屈折率：１．６７、三井化学（株））〕を１００質量部と、既述の特定化合物Ｕ−１７を０．１質量部と、重合触媒であるジブチルスズジクロリドを０．０１質量部とを混合し、樹脂組成物を得た。得られた樹脂組成物をモールド（即ち、成形型）内に充填した後、１３０℃で２時間加熱し、硬化させることにより、厚さ２ｍｍの眼鏡用レンズを作製した。作製した眼鏡用レンズは、目視にて確認したところ、透明であることが確認された。【０１４８】
（実施例１−１１）
エピスルフィド樹脂（屈折率ｎ＝１．７０）の前駆体として、ビス−β−エピチオプロピルジスルフィド１００質量部と４，８−ジメルカプトメチル−１，１１−ジメルカプト−３，６，９−トリチアウンデカン１０質量部、既述の特定化合物Ｉ−２を０．１質量部と、重合触媒であるＮ，Ｎ−ジメチルシクロヘキシルアミンを０．０１質量部とを、ブレンダーを用いて混合し、得られた混合物をモールド（即ち、成形型）内に充填した後、３０℃で８時間放置し、次に１００℃で１０時間硬化させることにより、厚さ２ｍｍの眼鏡用レンズを作製した。作製した眼鏡用レンズは、目視にて確認したところ、透明であることが確認された。【０１４９】
（実施例１−１２）
チオウレタン樹脂の前駆体モノマーであるＭＲ−７（登録商標）〔商品名、屈折率：１．６７、三井化学（株）〕を１００質量部と、既述の特定化合物Ｉ−２を０．１質量部と、その他の紫外線吸収剤Ｂである化合物Ｈ−１（上記の構造を有する化合物）を０．０２質量部と、重合触媒であるジブチルスズジクロリドを０．０１質量部とを混合し、樹脂組成物を得た。得られた樹脂組成物をモールド（即ち、成形型）内に充填した後、１３０℃で２時間加熱し、硬化させることにより、厚さ２ｍｍの眼鏡用レンズを作製した。作製した眼鏡用レンズは、目視にて確認したところ、透明であることが確認された。【０１５０】
（実施例１−１３）
チオウレタン樹脂の前駆体モノマーであるＭＲ−７（登録商標）〔商品名、屈折率：１．６７、三井化学（株）〕を１００質量部と、既述の特定化合物Ｉ−２を０．１質量部と、その他の紫外線吸収剤Ｂである化合物Ｈ−２（上記の構造を有する化合物）を０．０２質量部と、重合触媒であるジブチルスズジクロリドを０．０１質量部とを混合し、樹脂組成物を得た。得られた樹脂組成物をモールド（即ち、成形型）内に充填した後、１３０℃で２時間加熱し、硬化させることにより、厚さ２ｍｍの眼鏡用レンズを作製した。作製した眼鏡用レンズは、目視にて確認したところ、透明であることが確認された。【０１５１】
（実施例１−１４）
チオウレタン樹脂の前駆体モノマーであるＭＲ−７（登録商標）〔商品名、屈折率：１．６７、三井化学（株））〕を１００質量部と、既述の特定化合物Ｂ−２を０．１質量部と、重合触媒であるジブチルスズジクロリドを０．０１質量部とを混合し、樹脂組成物を得た。得られた樹脂組成物をモールド（即ち、成形型）内に充填した後、１３０℃で２時間加熱し、硬化させることにより、厚さ２ｍｍの眼鏡用レンズを作製した。作製した眼鏡用レンズは、目視にて確認したところ、透明であることが確認された。【０１５２】
（実施例１−１５）
チオウレタン樹脂の前駆体モノマーであるＭＲ−７（登録商標）〔商品名、屈折率：１．６７、三井化学（株））〕を１００質量部と、既述の特定化合物Ｂ−２３を０．１質量部と、重合触媒であるジブチルスズジクロリドを０．０１質量部とを混合し、樹脂組成物を得た。得られた樹脂組成物をモールド（即ち、成形型）内に充填した後、１３０℃で２時間加熱し、硬化させることにより、厚さ２ｍｍの眼鏡用レンズを作製した。作製した眼鏡用レンズは、目視にて確認したところ、透明であることが確認された。【０１５３】
（比較例１−１）
チオウレタン樹脂の前駆体モノマーであるＭＲ−７（登録商標）〔商品名、屈折率：１．６７、三井化学（株）〕を１００質量部と、化合物Ｈ−１を０．１質量部と、重合触媒であるジブチルスズジクロリドを０．０１質量部とを混合し、樹脂組成物を得た。得られた樹脂組成物をモールド（即ち、成形型）内に充填した後、１３０℃で２時間加熱し、硬化させることにより、厚さ２ｍｍの眼鏡用レンズを作製した。作製した眼鏡用レンズは、目視にて確認したところ、透明であることが確認された。【０１５４】
（比較例１−２）
チオウレタン樹脂の前駆体モノマーであるＭＲ−７（登録商標）〔商品名、屈折率：１．６７、三井化学（株）〕を１００質量部と、化合物Ｈ−２を０．１質量部と、重合触媒であるジブチルスズジクロリドを０．０１質量部とを混合し、樹脂組成物を得た。得られた樹脂組成物をモールド（即ち、成形型）内に充填した後、１３０℃で２時間加熱し、硬化させることにより、厚さ２ｍｍの眼鏡用レンズを作製した。作製した眼鏡用レンズは、目視にて確認したところ、透明であることが確認された。【０１５５】
（比較例１−３）
チオウレタン樹脂の前駆体モノマーであるＭＲ−７（登録商標）〔商品名、屈折率：１．６７、三井化学（株）〕を１００質量部と、化合物Ｈ−２を１．０質量部と、重合触媒であるジブチルスズジクロリドを０．０１質量部とを混合し、樹脂組成物を得た。得られた樹脂組成物をモールド（即ち、成形型）内に充填した後、１３０℃で２時間加熱し、硬化させることにより、厚さ２ｍｍの眼鏡用レンズを作製した。作製した眼鏡用レンズは、目視にて確認したところ、透明であることが確認された。【０１５６】
（比較例１−４）
チオウレタン樹脂の前駆体モノマーであるＭＲ−７（登録商標）〔商品名、屈折率：１．６７、三井化学（株）〕を１００質量部と、化合物Ｈ−３を０．１質量部と、重合触媒であるジブチルスズジクロリドを０．０１質量部とを混合し、樹脂組成物を得た。得られた樹脂組成物をモールド（即ち、成形型）内に充填した後、１３０℃で２時間加熱し、硬化させることにより、厚さ２ｍｍの眼鏡用レンズを作製した。作製した眼鏡用レンズは、目視にて確認したところ、透明であることが確認された。【０１５７】
（実施例２−１）
実施例１−１において、特定化合物Ｉ−２の量を０．１質量部から０．２質量部に変更し、レンズの厚さを１ｍｍとした以外は同様にして、眼鏡用レンズを作製した。作製した眼鏡用レンズは、目視にて確認したところ、透明であることが確認された。【０１５８】
（実施例２−１〜２−３、２−５〜２−１２、２−１５〜２−１６、比較例２−１〜比較例２−４）
実施例２−１において、特定化合物又は比較化合物の種類、又は、樹脂の種類を表５又は表６に記載されるものに変更した以外は同様にして、眼鏡用レンズを作製した。
作製した各眼鏡用レンズは、目視にて確認したところ、いずれも、透明であることが確認されたであった。【０１５９】
（実施例２−４、２−１３〜２−１４）
実施例２−１において、更に、表５又は表６に記載される紫外線吸収剤Ｂを、０．２質量部添加した以外は同様にして、眼鏡用レンズを作製した。
作製した各眼鏡用レンズは、目視にて確認したところ、いずれも、透明であることが確認された。【０１６０】
［眼鏡の作製］
上記にて作製した各実施例及び比較例の眼鏡用レンズを、それぞれ眼鏡フレームに装着し、眼鏡を作製した。【０１６１】
［評価］
１．透過率
各実施例及び比較例の眼鏡用レンズのそれぞれについて、作製直後及び湿熱環境下に経時後の波長４００ｎｍにおける透過率を測定した。測定装置には、（株）島津製作所の分光光度計（型番：ＵＶ  ３１５０）を用いた。測定された透過率の値が低いほど、波長４００ｎｍのブルーライトの遮蔽性が良好であることを示す。
なお、湿熱経時の条件は、温度：８５℃、湿度：８５％ＲＨ、期間：３００時間とした。
結果を表３〜表６に示す。【０１６２】
２．ヘイズ
各実施例及び比較例の眼鏡用レンズのそれぞれについて、作製直後及び湿熱環境下に経時後のヘイズを測定した。なお、湿熱経時の条件は、上記「３．透過率」の測定において適用した条件と同じである。
測定装置には、日本電色工業（株）のヘイズメーター（型番：ＮＤＨ  ７０００）を用いた。測定されたヘイズの値が低いほど、眼鏡用レンズが透明性に優れることを示す。結果を表３〜表６に示す。【０１６３】
３．耐光性
各実施例及び比較例の眼鏡用レンズの耐光性を評価した。
まず、眼鏡用レンズの波長４００ｎｍにおける透過率を、（株）島津製作所の分光光度計（型番：ＵＶ  ３１５０）を用いて測定した。
次いで、超促進耐候性試験機〔製品名：アイ  スーパーＵＶテスター、岩崎電気（株）〕を用いて、眼鏡用レンズに対して、メタルハライドランプ（約２９０ｎｍ以下カット）の光を、照度９０ｍＷ／ｃｍ２、温度６３℃、相対湿度５０％の条件で、６０時間照射した。光照射後、眼鏡用レンズの波長４００ｎｍにおける透過率を、上記と同様に、（株）島津製作所の分光光度計（型番：ＵＶ  ３１５０）を用いて測定した。
光照射前後の波長４００ｎｍにおける透過率の変化の幅を算出し、変化の幅が５％未満の場合を耐光性が「特に良好」であると評価し、変化の幅が５％から１０％未満の場合を耐光性が「良好」であると評価し、変化の幅が１０％以上の場合を耐光性が「不良」であると評価した。結果を表３〜表６に示す。
耐光性は、眼鏡用レンズが長期間紫外線に曝されても、眼鏡用レンズに含まれる紫外線吸収剤Ａ等の分解、析出などが抑制され、長期間に亘り、ブルーライトの良好な遮断性を維持することの指標となる。【０１６４】
４．黄色味
各実施例及び比較例で作製した眼鏡用レンズを白い紙の上に配置した。評価モニター１名に、紙上の眼鏡用レンズを目視にて観察してもらい、眼鏡用レンズに黄色味があるか否かを評価してもらった。結果を表３〜表６に示す。【０１６５】
５．レンズの屈折率
各実施例及び比較例で作製した眼鏡用レンズの屈折率を測定した。
測定装置としては、株式会社アタゴ製のアッベ屈折計「ＤＲ−Ａ１」を用いた。結果を表３〜表６に示す。【０１６６】
６．眼の疲れ
評価モニター２名に、作製した眼鏡を装着してもらい、画像表示装置のディスプレイを３時間連続して眺めてもらった後、眼の疲れを感じるか否かを評価してもらった。
その結果、各実施例の眼鏡用レンズを備える眼鏡を装着した２名の評価モニターは、いずれも眼の疲れが感じられないと評価した。
一方、各比較例の眼鏡用レンズを備える眼鏡を装着した２名の評価モニターは、いずれも眼の疲れを感じると評価した。
眼鏡に装着された各実施例の眼鏡用レンズは、透過率の評価に明らかなように、各比較例の眼鏡用レンズに対し、ブルーライトの遮断性がより良好であるため、ブルーライトに起因する目の疲れを効果的に抑制することができる。【０１６７】
７．色味の変化
評価モニター２名に、作製した眼鏡を装着してもらい、画像表示装置のディスプレイに表示された画像を視認してもらった。そして、眼鏡用レンズを介して画像を視認した際に、装着の前後において色味の変化を感じるか否かを評価してもらった。
その結果、各実施例の眼鏡用レンズを備える眼鏡を装着した２名の評価モニターは、いずれも色味の変化がほとんど感じられないと評価した。
一方、各比較例の眼鏡用レンズを備える眼鏡を装着した２名の評価モニターは、いずれも色味の変化を感じると評価した。【０１６８】
【表３】
2019203031.tif 000031
【０１６９】
【表４】
2019203031.tif 000032
【０１７０】
表３又は表４に示すように、実施例１−１〜１−１５の眼鏡用レンズは、比較例１−１〜１−４の眼鏡用レンズと比較して、波長４００ｎｍにおける透過率の値が低く、ブルーライトの遮蔽性に優れていることが確認された。
また、実施例１−１〜実施例１−１５の眼鏡用レンズは、比較例１−１〜比較例１−４の眼鏡用レンズと比較して、ヘイズの値が低く、透明性に優れていることが確認された。
実施例１−１〜実施例１−１５の眼鏡用レンズは、湿熱条件下で経時した場合においても、作製直後と同等のヘイズ及び透明性が維持されていたが、比較例１−１から比較例１−４は、いずれもヘイズの値が上昇し、透明性が低下したことが確認された。
さらに、実施例１−１〜実施例１−１５の眼鏡用レンズは、比較例１−１から比較例１−４の眼鏡用レンズと比較して、耐光性に優れ、黄色味を帯び難いことも確認された。
また、実施例１−４、実施例１−１２及び実施例１−１３は、いずれも、紫外線吸収剤Ｂ（化合物Ｈ−１、Ｈ−２又はＨ−３）を紫外線吸収剤Ａと併用した例であるが、これらの例についても、紫外線吸収剤Ｂに相当する比較化合物を単独で用いた各比較例に比して、いずれの評価項目においても、優れた効果が発揮されていることが確認された。【０１７１】
【表５】
2019203031.tif 000033
【０１７２】
【表６】
2019203031.tif 000034
【０１７３】
表５又は表６に示すように、実施例２−１〜２−１６の眼鏡用レンズは、比較例２−１〜２−４の眼鏡用レンズと比較して、波長４００ｎｍにおける透過率の値が低く、ブルーライトの遮蔽性に優れていることが確認された。
また、実施例２−１〜実施例２−１６の眼鏡用レンズは、比較例２−１〜２−４の眼鏡用レンズと比較して、ヘイズの値が低く、透明性に優れていることが確認された。
実施例２−１〜２−１６の眼鏡用レンズは、湿熱条件下で経時した場合においても、作製直後と同等のヘイズ及び透明性が維持されていたが、比較例２−１〜２−４は、いずれもヘイズの値が上昇し、透明性が低下したことが確認された。
さらに、実施例２−１〜実施例２−１６の眼鏡用レンズは、比較例２−１〜比較例２−４の眼鏡用レンズと比較して、耐光性に優れ、黄色味を帯び難いことも確認された。【０１７４】
さらに、実施例２−８の眼鏡用レンズと実施例２−９の眼鏡用レンズとの比較からは、エピスルフィド樹脂を用いた場合において、透過率及びヘイズの双方において、より優れた効果が得られることが確認された。
また、実施例２−４、実施例２−１３及び実施例２−１４は、紫外線吸収剤Ｂ（化合物Ｈ−１、Ｈ−２又はＨ−３）を紫外線吸収剤Ａと併用した例であるが、これらの例についても、紫外線吸収剤Ｂに相当する比較化合物を単独で用いた各比較例に比して、いずれの評価項目においても、優れた効果が発揮されていることが確認された。【０１７５】
実施例２−１〜２−１６の眼鏡用レンズは、特定化合物の添加量を、実施例１−１等の各眼鏡用レンズにおける特定化合物の添加量の２倍量とし、かつ、厚さを１／２にしたレンズである。表５又は表６の結果からは、本開示の眼鏡用レンズは、レンズの厚み２ｍｍから１ｍｍに薄くした場合においても、所望とされる効果が発揮されることがわかる。【０１７６】
８．眼鏡レンズの薄厚化及び軽量化の確認
実施例２で調製した組成物で、レンズ度数−８の６５ｍｍ径の眼鏡用レンズを作製したところ、コバ厚（レンズ縁の厚み）は８ｍｍであった。
一方、比較例３で調製した組成物で、レンズ度数−８の６５ｍｍ径の眼鏡用レンズを作製したところ、コバ厚（レンズ縁の厚み）は９ｍｍであった。
以上の結果から、実施例の眼鏡レンズは、比較例の眼鏡レンズと比較して、同じレンズ度数の場合、コバ厚（レンズ縁の厚み）が小さいこと、すなわち、レンズが軽量となることが確認された。【０１７７】
２０１８年４月１８日に出願された日本国特許出願２０１８−０８００３３の開示は、その全体が参照により本明細書に取り込まれる。
本明細書に記載された全ての文献、特許出願、および技術規格は、個々の文献、特許出願、および技術規格が参照により取り込まれることが具体的かつ個々に記された場合と同程度に、本明細書中に参照により取り込まれる。
【国際調査報告】
2019203031.tif 000039
2019203031.tif 000040
2019203031.tif 000041
2019203031.tif 000042